(57)【要約】【課題】被着体への汚染と耐久試験後の粘着力上昇を抑制し、さらには濡れ性と乾燥機汚染性が良好な粘着シートを形成できる粘着剤、および粘着シートを提供する。【解決手段】本発明は、ウレタンポリオール（Ａ）、イソシアネート硬化剤（Ｂ）およびエーテル系化合物（Ｃ）を含み、  前記エーテル系化合物（Ｃ）が、下記構造式（Ｉ）で表される化合物であり、かつ分子量が３００以上である、粘着剤に関する。                Ｒ１―Ｏ―（ＡＯ）n―Ｒ２  ・・・  （Ｉ）（Ｒ１は炭素数１〜２４の置換されてもよい炭化水素基を表す。Ｒ２は炭素数１〜１８の置換されてもよい炭化水素基を表す。Ｒ１とＲ２は同一構造でも異なる構造でも構わない。ＡＯは炭素数２〜４のアルキレンオキシ基を表す。nは１〜３０である）【選択図】図１
2019172813.tif 000002
【特許請求の範囲】
【請求項１】
ウレタンポリオール（Ａ）、イソシアネート硬化剤（Ｂ）およびエーテル系化合物（Ｃ）を含み、
前記エーテル系化合物（Ｃ）が、下記構造式（Ｉ）で表される化合物であり、かつ分子量が３００以上である、粘着剤。
Ｒ１―Ｏ―（ＡＯ）n―Ｒ２  ・・・  （Ｉ）
（Ｒ１は炭素数１〜２４の置換されてもよい炭化水素基を表す。Ｒ２は炭素数１〜１８の置換されてもよい炭化水素基を表す。Ｒ１とＲ２は同一構造でも異なる構造でも構わない。AOは炭素数２〜４のアルキレンオキシ基を表す。nは１〜３０の整数である）
【請求項２】
前記エーテル系化合物（Ｃ）の配合量が、ウレタンポリオール（Ａ）１００質量部に対して３〜１００質量部である、請求項１記載の粘着剤。
【請求項３】
前記エーテル系化合物（Ｃ）の分子量が、４００以上である、請求項１または２記載の粘着剤。
【請求項４】
前記エーテル系化合物（Ｃ）が、エチレンオキシ基を有する化合物である、請求項１〜３いずれか1項に記載の粘着剤。
【請求項５】
前記エーテル系化合物（Ｃ）が、さらにプロピレンオキシ基を含む化合物である、請求項４記載の粘着剤。
【請求項６】
さらに、帯電防止剤（Ｄ）を含む、請求項１〜５いずれか1項に記載の粘着剤。
【請求項７】
基材および請求項１〜６いずれか１項に記載の粘着剤の硬化物である粘着剤層を備える、粘着シート。
【発明の詳細な説明】
【技術分野】
【０００１】
本発明は、粘着剤および粘着シートに関する。
【背景技術】
【０００２】
表面保護シートとして、基材上に粘着剤層が形成された粘着シートが広く用いられている。粘着シートの粘着剤層形成に使用する粘着剤は、ゴム系、アクリル系、ポリエステル系、ウレタン系、シリコーン系と各種存在するところ、ウレタン粘着剤は、例えば、被着体に対して良好な濡れ性を有しつつ、良好な再剥離性を有している。そのため、ウレタン粘着剤を使用した粘着シートは、例えばタッチパネル等の生産ラインでＩＴＯ（インジウム酸化錫）フィルムやガラス等の表面保護用途に広く使用されている。
【０００３】
液晶ディスプレイ（ＬＣＤ）および有機エレクトロルミネッセンスディスプレイ（ＯＬＥＤ）等のフラット又はフレキシブルパネルディスプレイ、並びに、かかるこれらディスプレイとタッチパネルとを組み合わせたタッチパネルディスプレイは、テレビ（ＴＶ）、パーソナルコンピュータ（ＰＣ）、携帯電話、および携帯情報端末等の電子機器に広く使用されている。表面保護シートはこれら光学部材を保護する目的で使用されている。光学用途の表面保護シートには、被着体（光学部材）から剥離する際、粘着剤層から光学部材に汚染物質が転移されずにディスプレイの透明性が維持される、または光学部材から容易に汚染物を拭き取れる性能が求められている。
【０００４】
特許文献１には、ポリウレタンプレポリマーおよびカルボン酸エステルを含む粘着剤が開示されている。
【先行技術文献】
【特許文献】
【０００５】
【特許文献１】特開２０１５−１５１４２９号公報
【発明の概要】
【発明が解決しようとする課題】
【０００６】
しかし、特許文献１の粘着剤に使用されているカルボン酸エステルは、粘着シートとして加工し、被着体に貼付した後に高温高湿試験を行った場合、カルボン酸エステル中のエステル結合が加水分解してこれにより試験後の剥離が重たくなり、また被着体面に加水分解物が転移して透明性を損なう問題があった。
【０００７】
本発明は、被着体への汚染と耐久試験後の粘着力上昇を抑制し、さらには濡れ性と乾燥機汚染性が良好な粘着シートを形成できる粘着剤、および粘着シートの提供を目的とする。
【課題を解決するための手段】
【０００８】
本発明の粘着剤は、ウレタンポリオール（Ａ）、イソシアネート硬化剤（Ｂ）およびエーテル系化合物（Ｃ）を含み、前記エーテル系化合物（Ｃ）が、構造式（Ｉ）で表される化合物であり、かつ分子量が３００以上である。
すわなち、本発明は、ウレタンポリオール（Ａ）、イソシアネート硬化剤（Ｂ）およびエーテル系化合物（Ｃ）を含み、
前記エーテル系化合物（Ｃ）が、下記構造式（Ｉ）で表される化合物であり、かつ分子量が３００以上である、粘着剤に関する。
Ｒ１―Ｏ―（ＡＯ）n―Ｒ２  ・・・  （Ｉ）
（Ｒ１は炭素数１〜２４の置換されてもよい炭化水素基を表す。Ｒ２は炭素数１〜１８の置換されてもよい炭化水素基を表す。Ｒ１とＲ２は同一構造でも異なる構造でも構わない。ＡＯは炭素数２〜４のアルキレンオキシ基を表す。nは１〜３０の整数である）
【０００９】
また、本発明は、前記エーテル系化合物（Ｃ）の配合量が、ウレタンポリオール（Ａ）１００質量部に対して３〜１００質量部である、上記粘着剤に関する。
【００１０】
また、本発明は、前記エーテル系化合物（Ｃ）の分子量が、４００以上である、上記粘着剤に関する。
【００１１】
また、本発明は、前記エーテル系化合物（Ｃ）が、エチレンオキシ基を有する化合物である、上記粘着剤に関する。
【００１２】
また、本発明は、前記エーテル系化合物（Ｃ）が、さらにプロピレンオキシ基を含む化合物である、上記粘着剤に関する。
【００１３】
また、本発明は、さらに、帯電防止剤（Ｄ）を含む、上記粘着剤に関する。
【００１４】
また、本発明は、基材および請求項１〜６いずれか１項に記載の粘着剤の硬化物である粘着剤層を備える、粘着シートに関する。
【発明の効果】
【００１５】
上記の本発明によれば、被着体への汚染と耐久試験後の粘着力上昇を抑制し、さらには濡れ性と乾燥機汚染性が良好な粘着シートを形成できる粘着剤、および粘着シートを提供できる。
【図面の簡単な説明】
【００１６】
【図１】本発明に係る、基材の片面に粘着剤層が形成された片面粘着シートの模式断面図を示す。
【発明を実施するための形態】
【００１７】
本明細書でシート、フィルム、テープは同義語である。
本明細書で被着体は、粘着シートを貼り合わせる相手方である。
【００１８】
本明細書において、特に明記しない限り、重量平均分子量（Ｍｗ）および数平均分子量（Ｍｎ）は、ゲルパーミエーションクロマトグラフィ（ＧＰＣ）測定によって求めたポリスチレン換算値であり、後記［実施例］の項に記載の方法にて測定することができる。
【００１９】
本発明の粘着剤は、ウレタンポリオール（Ａ）、イソシアネート硬化剤（Ｂ）およびエーテル系化合物（Ｃ）を含み、前記エーテル系化合物（Ｃ）が、構造式（Ｉ）で表される化合物であり、かつ分子量が３００以上である。
本発明の粘着剤は、塗工により粘着剤層を形成し、基材、および粘着剤層を備えた粘着シートとして使用することが好ましい。
本発明の粘着シートは、テープ、ラベル、シール、および両面テープ等の形態で、使用することができる。本発明の粘着シートは、表面保護シート、化粧用シート、および滑り止めシート等として好適に使用できる。
【００２０】
本発明の粘着シートは、被着体の表面を保護する用途に使用することが好ましい。
前記被着体として、液晶ディスプレイ（ＬＣＤ）および有機エレクトロルミネセンスディスプレイ（ＯＬＥＤ）等のフラット又はフレキシブルパネルディスプレイ、並びに、かかるこれらディスプレイとタッチパネルとを組み合わせたタッチパネルディスプレイは、テレビ（ＴＶ）、パーソナルコンピュータ（ＰＣ）、携帯電話、および携帯情報端末、半導体等の電子機器が好ましい。また前記被着体に限らず、建築物の窓、車両、船舶、航空機の窓等のあらゆる素材の表面保護用途に使用できる。
これらの被着体の中でも本発明の粘着シートは、フラット又はフレキシブルパネルディスプレイおよびタッチパネルディスプレイ（これらを総称して単に「ディスプレイ」ともいう）、並びに、これらの製造工程で製造または使用される基板（ガラス基板、およびガラス基板上にＩＴＯ（インジウム酸化錫）フィルムが形成されたＩＴＯ／ガラス基板等）および光学部材等の表面保護シートとしての使用が好ましい。
【００２１】
本発明の粘着剤を使用した粘着シートは、エーテル系化合物（Ｃ）を含む。エーテル系化合物（Ｃ）は、従来のエステル構造を含む化合物と比較して、湿熱耐久試験中に結合部位の加水分解が少ないため、試験後に被着体から粘着シートを剥離する際、粘着力が上昇したり、また分解物により被着体汚染することを低減できる。また微量な分解物が被着体に転移したとしても、分解物がカルボン酸ではなく、結晶性の低い化合物であるためか、エタノールで容易に拭取れる。これにより本発明の粘着剤を使用すると、乾燥機の汚染を減らし濡れ性を発現しながら、被着体汚染性や耐熱粘着力を抑える効果が得られる。
【００２２】
「粘着剤」
（ウレタンポリオール（Ａ））
ウレタンポリオール（Ａ）は、１種以上のポリオール（ｘ）と１種以上のポリイソシアネート（ｙ）との反応物であり水酸基を有する。ウレタンポリオール（Ａ）は、１種以上用いることができる。共重合反応は必要に応じて、触媒存在下で行うことができる。共重合反応には必要に応じて、溶媒を用いることができる。
【００２３】
＜ポリオール（ｘ）＞
ポリオール（ｘ）は、少なくとも、１種以上の３官能以上のポリオール（ｘ２）を含む。好ましくは、ポリオール（ｘ）は、１種以上の２官能ポリオール（ｘ１）と１種以上の３官能以上のポリオール（ｘ２）とを含む。
【００２４】
ポリオール（ｘ）の種類は特に制限されず、ポリエステルポリオール、ポリエーテルポリオール、ポリアクリルポリオール、ポリカプロラクトンポリオール、ポリカーボネートポリオール、ポリブタジエンポリオール、およびひまし油系ポリオール等が挙げられる。これらの中でも、ポリエステルポリオール、ポリエーテルポリオール、およびこれらの組合せが好ましい。
【００２５】
ポリエステルポリオールは、１種以上のポリオール成分と１種以上の酸成分とのエステル化反応によって得られる化合物（エステル化物）が挙げられる。
【００２６】
原料のポリオール成分は、例えば、エチレングリコール、プロピレングリコール、ジエチレングリコール、１，３−ブタンジオール、１，４−ブタンジオール、ネオペンチルグリコール、３−メチル−１，５−ペンタンジオール、２−ブチル−２−エチル−１，３−プロパンジオール、２，４−ジエチル−１，５−ペンタンジオール、１，２−ヘキサンジオール、１，６−ヘキサンジオール、２−エチル−１，３−ヘキサンジオール、１，８−オクタンジオール、１，９−ノナンジオール、２−メチル−１，８−オクタンジオール、１，８−デカンジオール、オクタデカンジオール、グリセリン、トリメチロールプロパン、ペンタエリスリトール、およびヘキサントリオール等が挙げられる。
【００２７】
原料の酸成分は、例えば、コハク酸、メチルコハク酸、アジピン酸、ピメリック酸、アゼライン酸、セバシン酸、１，１２−ドデカン二酸、１，１４−テトラデカン二酸、ダイマー酸、２−メチル−１，４−シクロヘキサンジカルボン酸、２−エチル−１，４−シクロヘキサンジカルボン酸、テレフタル酸、イソフタル酸、フタル酸、イソフタル酸、テレフタル酸、１，４−ナフタレンジカルボン酸、４，４’−ビフェエルジカルボン酸、およびこれらの酸無水物等が挙げられる。
【００２８】
ポリエーテルポリオールは、公知のものを用いることができ、１分子中に２つ以上の活性水素を有する活性水素含有化合物を開始剤として用い、１種以上のオキシラン化合物を付加重合させて得られる化合物（付加重合物）が挙げられる。
【００２９】
開始剤は、水酸基含有化合物およびアミン等が挙げられる。具体的には、エチレングリコール、プロピレングリコール、１，４−ブタンジオール、ネオペンチルグリコール、ブチルエチルペンタンジオール、Ｎ−アミノエチルエタノールアミン、イソホロンジアミン、およびキシリレンジアミン等の２官能開始剤；グリセリン、トリメチロールプロパン、およびトリエタノールアミン等の３官能開始剤；ペンタエリスリトール、エチレンジアミン、および芳香族ジアミン等の４官能開始剤；ジエチレントリアミン等の５官能開始剤等が挙げられる。
【００３０】
オキシラン化合物は、エチレンオキシド、プロピレンオキシド、およびブチレンオキシド等のアルキレンオキシド等が挙げられる。
【００３１】
ポリエーテルポリオールは、活性水素含有化合物のアルキレンオキシド付加物（ポリオキシアルキレンポリオールとも言う）が好ましい。中でも、ポリエチレングリコール、ポリプロピレングリコール、およびポリテトラメチレングリコール等の２官能ポリエーテルポリオール；グリセリンのアルキレンオキシド付加物等の３官能ポリエーテルポリオール等が好ましい。
【００３２】
ポリオール（ｘ）の分子量が大きいと、ウレタンポリオール（Ａ）の架橋密度が小さくなり、粘着剤層に柔らかさを与えられる。反対に分子量が小さいと、架橋密度が大きくなり、粘着剤層の硬さを与えられる。ポリオール（ｘ）の数平均分子量（Ｍｎ）は特に制限されず、２００以上が好ましく、５００以上がより好ましく、１，０００以上がさらに好ましい。２０，０００以下が好ましく、１５，０００以下がより好ましく、１０，０００以下がさらに好ましい。Ｍｎが２００以上であることで、ミクロゲルが抑制される。Ｍｎが２０，０００以下であることで、ウレタンポリオール（Ａ）の凝集力が好適となる。
【００３３】
ポリオール（ｘ）としてポリエステルポリオールおよびポリエーテルポリオールから選択して用いる場合、好ましい数平均分子量（Ｍｎ）は以下の通りである。
ポリエステルポリオールの数平均分子量（Ｍｎ）は、２００以上が好ましく、６００以上がより好ましく、８００以上がさらに好ましい。６，０００以下が好ましく、５，０００以下がより好ましく、４，０００以下がさらに好ましい。Ｍｎが２００以上であることで、ウレタンポリオール（Ａ）のゲル化が効果的に抑制される。Ｍｎが６，０００以下であることで、ウレタンポリオール（Ａ）の凝集力がより向上する。
ポリエーテルポリオールの数平均分子量（Ｍｎ）は、４００以上が好ましく、６００以上がより好ましく、１，０００以上がさらに好ましい。２０，０００以下が好ましく、１０，０００以下がより好ましく、７，０００以下がさらに好ましい。Ｍｎが４００以上であることで、ウレタンポリオール（Ａ）のゲル化が効果的に抑制される。Ｍｎが２０，０００以下であることで、ウレタンポリオール（Ａ）の凝集力がより向上する。
【００３４】
ポリオール（ｘ）は、１種以上の２官能ポリオール（ｘ１）又は１種以上の３官能以上のポリオール（ｘ２）のみで構成されても構わないが、架橋密度を調節する目的で、１種以上の２官能ポリオール（ｘ１）と１種以上の３官能以上のポリオール（ｘ２）とを併用することもできる。一般的に、２官能ポリオール（ｘ１）は２次元架橋性を有し、粘着剤層に適度な柔軟性を与え、３官能以上のポリオール（ｘ２）は３次元架橋性を有し、粘着剤層に適度な硬さを与える。これらを併用することで、好適な凝集力と粘着力を有する粘着剤層が得られる。
【００３５】
２官能ポリオール（ｘ１）は、２官能ポリエーテルポリオールおよび２官能ポリエステルポリオールおよび２官能ポリカーボネートポリオールからなる群より選ばれた１種以上のポリオールが好ましい。
【００３６】
３官能以上のポリエーテルポリオールは、グリセリンに１つ以上のプロピレンオキシド（ＰＯ）を付加重合させて得られるグリセリンＰＯ付加物（「グリセリンポリプロピレングリコール」ともいう。）、またはグリセリンに１つ以上のプロピレンオキシド（ＰＯ）と１つ以上のエチレンオキシド（ＥＯ）とをこの順で付加重合させて得られるグリセリンＰＯ・ＥＯ付加物（「グリセリンポリプロピレングリコール末端エチレングリコール変性」ともいう。）等が挙げられる。
【００３７】
本発明において、２官能ポリオール（ｘ１）と３官能以上のポリオール（ｘ２）の比率は特に限定されず、任意の比率を取ることができる。
【００３８】
＜ポリイソシアネート（ｙ）＞
ポリイソシアネート化合物（ｙ）は公知のものを使用でき、芳香族ポリイソシアネート、脂肪族ポリイソシアネート、芳香脂肪族ポリイソシアネート、および脂環族ポリイソシアネート等が挙げられる。
【００３９】
芳香族ポリイソシアネートは、例えば、１，３−フェニレンジイソシアネート、４，４’−ジフェニルジイソシアネート、１，４−フェニレンジイソシアネート、４，４’−ジフェニルメタンジイソシアネート、２，４−トリレンジイソシアネート、２，６−トリレンジイソシアネート、４，４’−トルイジンジイソシアネート、２，４，６−トリイソシアネートトルエン、１，３，５−トリイソシアネートベンゼン、ジアニシジンジイソシアネート、４，４’−ジフェニルエーテルジイソシアネート、および４，４’，４”−トリフェニルメタントリイソシアネート等が挙げられる。
【００４０】
脂肪族ポリイソシアネートは、例えば、トリメチレンジイソシアネート、テトラメチレンジイソシアネート、ヘキサメチレンジイソシアネート、ペンタメチレンジイソシアネート、１，２−プロピレンジイソシアネート、２，３−ブチレンジイソシアネート、１，３−ブチレンジイソシアネート、ドデカメチレンジイソシアネート、および２，４，４−トリメチルヘキサメチレンジイソシアネート等が挙げられる。
【００４１】
芳香脂肪族ポリイソシアネートは、例えば、ω，ω’−ジイソシアネート−１，３−ジメチルベンゼン、ω，ω’−ジイソシアネート−１，４−ジメチルベンゼン、ω，ω’−ジイソシアネート−１，４−ジエチルベンゼン、１，４−テトラメチルキシリレンジイソシアネート、および１，３−テトラメチルキシリレンジイソシアネート等が挙げられる。
【００４２】
脂環族ポリイソシアネートは、例えば、３−イソシアネートメチル−３，５，５−トリメチルシクロヘキシルイソシアネート、１，３−シクロペンタンジイソシアネート、１，３−シクロヘキサンジイソシアネート、１，４−シクロヘキサンジイソシアネート、メチル−２，４−シクロヘキサンジイソシアネート、メチル−２，６−シクロヘキサンジイソシアネート、４，４’−メチレンビス（シクロヘキシルイソシアネート）、１，４−ビス（イソシアネートメチル）シクロヘキサン、および１，４−ビス（イソシアネートメチル）シクロヘキサン等が挙げられる。
【００４３】
その他、ポリイソシアネートは、イソシアネートプレポリマーを用いてもよい。イソシアネートプレポリマーとは、ジイソシアネートを原料とし、単量体の含有量が１％以下となるようにプレポリマー化したものである。イソシアネートプレポリマーは、アダクト体、ビュウレット体、およびイソシアヌレート体が挙げられる。
アダクト体とは、ジイソシアネートとトリメチロールプロパン（CH3−CH2−C(CH2−OH) 3）との付加体である。ビュウレット体は、ジイソシアネートと、水または３級アルコールとの反応物である。イソシアヌレート体は、ジイソシアネートの３量体（この３量体はイソシアヌレート環を含む。）である。
【００４４】
ポリイソシアネート（ｙ）は、４，４’−ジフェニルメタンジイソシアネート、ヘキサメチレンジイソシアネート、および、３−イソシアネートメチル−３，５，５−トリメチルシクロヘキシルイソシアネート（イソホロンジイソシアネート）等が好ましい。
【００４５】
ウレタンポリオール（Ａ）の重合において、ポリオール（ｘ）とポリイソシアネート（ｙ）との配合比率は好ましくは、水酸基のモル数がイソシアネート基のモル数を超えるように設定する。ポリオール（ｘ）中の水酸基のモル数とポリイソシアネート（ｙ）中のイソシアネート基のモル数との比（ＮＣＯ／ＯＨ比）は好ましくは０．３０〜０．９５、より好ましくは０．５〜０．９０である。水酸基とイソシアネート基とを適切な比率で反応させると凝集力および粘着力を高度に両立できる。
【００４６】
本発明において、ポリイソシアネート（ｙ）は１種以上の２官能イソシアネート化合物（ｙ１）を含む。
ポリイソシアネート（ｙ）は、２官能イソシアネート化合物（ｙ１）のみを用いることが好ましい。ポリイソシアネート（ｙ）は、ポリイソシアネート（ｙ）は必要に応じて、１種以上の３官能以上のイソシアネート化合物を含むことができる。
ウレタンポリオールの原料ポリオールとして架橋性の高い３官能以上のポリオールのみと３官能以上のポリイソシアネートのみとを用いる場合、ウレタンポリオールの分子構造が剛直となり、粘着剤層の凝集力が好適な範囲より高くなる恐れがある。
ウレタンポリオールの原料ポリオールとして３官能以上のポリオールを用いることが好適な本発明の粘着剤では、ポリイソシアネート（ｙ）として２官能イソシアネート化合物（ｙ１）を含む１種以上のポリイソシアネート、好ましくは２官能イソシアネート化合物（ｙ１）のみを用いることで、過度な架橋を抑えて、好適な凝集力と粘着力を有する粘着剤層が得ることが可能となる。
【００４７】
＜触媒＞
触媒は、３級アミン系化合物および有機金属系化合物等が挙げられる。
【００４８】
３級アミン系化合物は、例えば、トリエチルアミン、トリエチレンジアミン、および１，８−ジアザビシクロ［５．４．０］−ウンデセン−７（ＤＢＵ）等が挙げられる。
【００４９】
有機金属系化合物は、錫系化合物および非錫系化合物等が挙げられる。
錫系化合物は、例えば、ジブチル錫ジクロライド、ジブチル錫オキシド、ジブチル錫ジブロマイド、ジブチル錫ジマレエート、ジブチル錫ジラウレート（ＤＢＴＤＬ）、ジブチル錫ジアセテート、ジブチル錫スルファイド、トリブチル錫スルファイド、トリブチル錫オキシド、トリブチル錫アセテート、トリエチル錫エトキサイド、トリブチル錫エトキサイド、ジオクチル錫オキシド、ジオクチル錫ジラウレート、トリブチル錫クロライド、トリブチル錫トリクロロアセテート、および２−エチルヘキサン酸錫等が挙げられる。
非錫系化合物は、例えば、ジブチルチタニウムジクロライド、テトラブチルチタネート、およびブトキシチタニウムトリクロライド等のチタン系；オレイン酸鉛、２−エチルヘキサン酸鉛、安息香酸鉛、およびナフテン酸鉛等の鉛系；２−エチルヘキサン酸鉄および鉄アセチルアセトネート等の鉄系；安息香酸コバルトおよび２−エチルヘキサン酸コバルト等のコバルト系；ナフテン酸亜鉛および２−エチルヘキサン酸亜鉛等の亜鉛系；ナフテン酸ジルコニウム等のジルコニウム系が挙げられる。
【００５０】
触媒は、１種以上用いることができる。必要に応じて併用する複数種のポリオール（ｘ）のそれぞれの反応性が異なる場合、これら反応性の相違により、単一触媒の系ではゲル化または反応溶液の白濁が生じやすくなる恐れがある。この場合、２種類の触媒を用いることにより、反応（例えば反応速度等）を制御しやすく、上記問題を解決することができる。２種類の触媒の組合せ特に制限されず、３級アミン／有機金属系、錫系／非錫系、および錫系／錫系等が挙げられる。好ましくは錫系／錫系、より好ましくはジブチル錫ジラウレートと２−エチルヘキサン酸錫である。
２−エチルヘキサン酸錫とジブチル錫ジラウレートとの質量比（２−エチルヘキサン酸錫／ジブチル錫ジラウレート）は特に制限されず、好ましくは０超１未満、より好ましくは０．２〜０．６である。当該質量比が１未満であれば、触媒活性のバランスが良く、反応溶液のゲル化および白濁を効果的に抑制し、重合安定性がより向上する。
【００５１】
１種以上の触媒の使用量は特に制限されず、ポリオール（ｘ）とポリイソシアネート（ｙ）との合計量に対して、好ましくは０．００１〜１質量％である。
【００５２】
＜溶剤＞
ウレタンポリオール（Ａ）の合成には必要に応じて、溶剤を使用できる。溶剤は、例えばメチルエチルケトン、酢酸エチル、トルエン、キシレン、およびアセトン等が挙げられる。ウレタンポリオール（Ａ）の溶解性および溶剤の沸点等の点から、酢酸エチルおよびトルエン等が特に好ましい。
【００５３】
＜重合方法＞
ウレタンポリオール（Ａ）の重合方法は特に制限されず、塊状重合法および溶液重合法等の公知重合方法を適用することができる。
重合手順は特に制限されず、
手順１）ポリオール（ｘ）、ポリイソシアネート（ｙ）、必要に応じて触媒、および必要に応じて溶剤を一括してフラスコに仕込む手順；
手順２）ポリオール（ｘ）、必要に応じて触媒、および必要に応じて溶剤をフラスコに仕込み、これにポリイソシアネート（ｙ）を滴下添加する手順が挙げられる。
手順３）ポリオール（ｘ）のうち最終滴下分を余らせた残り、必要に応じて触媒および溶剤をフラスコに仕込み、これにポリイソシアネート（ｙ）を滴下添加し、その後余らせておいた分のポリオール（ｘ）を追って滴下する手順；が挙げられる。
これらの中でも反応熱の制御が容易な（手順２）（手順３）が好ましい。
【００５４】
触媒を使用する場合の反応温度は、好ましくは１００℃未満、より好ましくは８０〜９０℃である。反応温度が１００℃未満であれば、反応速度および架橋構造等の制御がしやすく、所望の分子量を有するウレタンポリオール（Ａ）を生成しやすい。
触媒を使用しない場合、反応温度は好ましくは１００℃以上、より好ましくは１１０℃以上であり、反応時間は好ましくは３時間以上である。
【００５５】
ウレタンポリオール（Ａ）の重量平均分子量（Ｍｗ）は、好ましくは１万〜５０万、より好ましくは２万〜４０万、特に好ましくは３万〜３５万である。ウレタンポリオール（Ａ）のＭｗが適切な範囲にあることで良好な塗工性が得られやすい。
【００５６】
（イソシアネート硬化剤（Ｂ））
イソシアネート硬化剤（Ｂ）は、ウレタンポリオール（Ａ）の原料であるポリイソシアネート（ｙ）で例示した化合物（具体的には、芳香族ポリイソシアネート、脂肪族ポリイソシアネート、芳香脂肪族ポリイソシアネート、脂環族ポリイソシアネート、および、これらのトリメチロールプロパンアダクト体／ビュウレット体／３量体（ヌレート体））を使用できる。
【００５７】
ウレタンポリオール（Ａ）１００質量部に対するイソシアネート硬化剤（Ｂ）の量は、１質量部以上が好ましく、２質量部以上がより好ましく、５質量部以上がさらに好ましい。３０質量部以下が好ましく、２０質量部以下がより好ましく、１５質量部以下がさらに好ましい。イソシアネート硬化剤（Ｂ）の量は、１質量部以上であれば粘着剤層の凝集力が良好となり、３０質量部以下であれば粘着剤層の粘着力が良好となる。
【００５８】
＜エーテル系化合物（Ｃ）＞
エーテル系化合物（Ｃ）は、粘着剤の可塑剤として機能する。
エーテル系化合物（Ｃ）は、構造式（Ｉ）に示した通り、中心骨格である（ポリ）アルキレングリコールの両末端を、炭素数１〜２４の置換されてもよい炭化水素基（Ｒ１）と、炭素数１〜１８の置換されてもよい炭化水素基（Ｒ２）で封止した構造をとる。アルキレンの炭素数は２〜４、アルキレングリコールの繰り返し数は１〜３０であり、分子量は３００以上である。アルキレングリコールは、エチレングリコールが好ましく、さらに、エチレングリコールとプロピレングリコールの両方を含んでいるのが好ましい。プロピレングリコールは、１，２−プロピレングリコールであっても、１，３−プロピレングリコールであってもよい。
ｎが2以上の場合は、複数あるＡ（アルキレン基）は、同じであっても異なっていてもよい。また、異なるアルキレン基がある場合、その順列はランダムであっても、ブロックを構成していてもよい。
【００５９】
エーテル系化合物（Ｃ）の分子量（式量）は、乾燥機汚染を低減できる側面から３００以上が好ましく、４００以上がより好ましく、５００以上がさらに好ましい。分子量（式量）の上限は、１，５００以下が好ましく、１，２００以下がより好ましく、９００以下がさらに好ましい。なお、本明細書で分子量（式量）は、エーテル系化合物（Ｃ）の分子構造が化学式で特定できる場合は式量を使用する。また、エーテル系化合物（Ｃ）が単一構造ではなく、分子量分布を持つときは、数平均分子量を使用する。
【００６０】
エーテル系化合物（Ｃ）の配合量は、被着体汚染性、耐熱粘着力、濡れ性および乾燥機汚染のバランスを取る側面から、ウレタンポリオール（Ａ）１００質量部に対し、３質量部以上が好ましく、５質量部以上がより好ましく、１０質量部以上がさらに好ましい。また上限は１００質量部以下が好ましく、７０質量部以下がより好ましく、５０質量部以下がさらに好ましい。
【００６１】
アルキレングリコールを封止する置換基Ｒ１の分子量は、Ｒ２の分子量と同じであるか、R２の分子量より大きい。これらの構造は同じでも異なっていてもよく、直鎖でも分岐でも、また脂肪族でも芳香族でも構わない。またさらに置換基を有する場合がある。
置換基としては、ハロゲン原子、アルキルオキシ基、アルキルオキシアルキルオキシ基、カルボキシル基、ニトロ基、スルホ基などが挙げられる。また本発明の効果を阻害しない範囲で、ヒドロキシル基、アミノ基、エステル基、アミド基を有することができる。
【００６２】
Ｒ１の炭素数は１以上が好ましく、８以上がより好ましく、１２以上がさらに好ましい。２４以下が好ましく、２０以下がより好ましく、１８以下がさらに好ましい。
【００６３】
Ｒ２の炭素数は、乾燥機汚染性の観点で、Ｒ１やＡＯ構造との兼ね合いで分子量調整の意味合いが強く、特に下限はない。ただし上限としては１８以下が好ましく、１２以下がより好ましく、８以下がさらに好ましい。
【００６４】
Ｒ１の構造としては、例えば、メチル、エチル、プロピル、イソプロピル、ブチル、イソブチル、ペンチル、ヘキシル、シクロヘキシル、フェニル、ヘプチル、４−メチルシクロヘキシル、４−メチルフェニル、ベンジル、オクチル、イソオクチル、２−エチルヘキシル、フェネチル、ノニル、デシル、ラウリル、ミリスチル、パルミチル、ステアリル、オレイル、アラキジル、ベヘニル、リグノセリル、６−メトキシヘキシル、６−（メトキシメトキシ）ヘキシル、４−メトキシフェニル、４−メトキシベンジルなどが挙げられる。
【００６５】
Ｒ２の構造としては、Ｒ１に列挙した炭素数１８以下の置換基のものが挙げられる。
【００６６】
エーテル系化合物（Ｃ）の合成時に、エーテル系化合物（Ｃ）とは他に、合成残査として末端水酸基化合物（ウレタンポリオール（Ａ）を除く）を含む場合がある。エーテル系化合物（Ｃ）と末端水酸基化合物の混合物の水酸基価は、２０ｍｇＫＯＨ／ｇ以下に抑えることが好ましい。２０ｍｇＫＯＨ／ｇを超えてしまうと、ウレタンポリオール（Ａ）とイソシアネート硬化剤（Ｂ）の反応を阻害してしまい、耐熱粘着力や濡れ性が発現しない場合がある。
【００６７】
エーテル系化合物（Ｃ）は、単独または２種類以上を使用できる。
【００６８】
（溶剤）
本発明の粘着剤は、必要に応じて、溶剤を含むことができる。溶剤は公知の化合物を使用できる。溶剤は、例えば、メチルエチルケトン、酢酸エチル、トルエン、キシレン、およびアセトン等が挙げられる。これらの中でもウレタンポリオール（Ａ）の溶解性および溶剤の沸点等の観点から、酢酸エチルおよびトルエン等が好ましい。
【００６９】
（帯電防止剤（Ｄ））
本発明の粘着剤は必要に応じて、１種以上の帯電防止剤（Ｄ）を含むことができる。
帯電防止剤は、無機塩、多価アルコール化合物、イオン性液体、および界面活性剤等が挙げられ、中でもイオン性液体が好ましい。なお、「イオン性液体」は常温溶融塩ともいい、２５℃で流動性がある塩である。
【００７０】
無機塩は、例えば、塩化ナトリウム、塩化カリウム、塩化リチウム、過塩素酸リチウム、塩化アンモニウム、塩素酸カリウム、塩化アルミニウム、塩化銅、塩化第一鉄、塩化第二鉄、硫酸アンモニウム、硝酸カリウム、硝酸ナトリウム、炭酸ナトリウム、およびチオシアン酸ナトリウム等が挙げられる。
【００７１】
多価アルコール化合物は、例えば、プロパンジオール、ブタンジオール、ヘキサンジオール、ポリエチレングリコール、トリメチロールプロパン、およびペンタエリスリトール等が挙げられる。
【００７２】
イミダゾリウムイオンを含むイオン液体は、例えば、１−エチル−３−メチルイミダゾリウムビス（トリフルオロメチルスルホニル）イミド、１，３−ジメチルイミダゾリウムビス（トリフルオロメチルスルホニル）イミド、および１−ブチル−３−メチルイミダゾリウムビス（トリフルオロメチルスルホニル）イミド等が挙げられる。
【００７３】
ピリジニウムイオンを含むイオン液体は、例えば、１−メチルピリジニウムビス（トリフルオロメチルスルホニル）イミド、１−ブチルピリジニウムビス（トリフルオロメチルスルホニル）イミド、１−ヘキシルピリジニウムビス（トリフルオロメチルスルホニル）イミド、１−オクチルピリジニウムビス（トリフルオロメチルスルホニル）イミド、１−ヘキシル−４−メチルピリジニウムビス（トリフルオロメチルスルホニル）イミド、１−ヘキシル−４−メチルピリジニウムヘキサフルオロリン酸塩、１−オクチル−４−メチルピリジニウムビス（トリフルオロメチルスルホニル）イミド、１−オクチル−４−メチルピリジニウムビス（フルオロスルホニル）イミド、１−メチルピリジニウムビス（パーフルオロエチルスルホニル）イミド、および１−メチルピリジニウムビス（パーフルオロブチルスルホニル）イミド等が挙げられる。
【００７４】
アンモニウムイオンを含むイオン液体は、例えば、トリメチルヘプチルアンモニウムビス（トリフルオロメタンスルホニル）イミド、Ｎ，Ｎ−ジエチル−Ｎ−メチル−Ｎ−プロピルアンモニウムビス（トリフルオロメタンスルホニル）イミド、Ｎ，Ｎ−ジエチル−Ｎ−メチル−Ｎ−ペンチルアンモニウムビス（トリフルオロメタンスルホニル）イミド、Ｎ，Ｎ−ジエチル−Ｎ−メチル−Ｎ−ヘプチルアンモニウムビス（トリフルオロメタンスルホニル）イミド、およびトリ−ｎ−ブチルメチルアンモニウムビストリフルオロメタンスルホンイミド等が挙げられる。
【００７５】
その他、ピロリジニウム塩、ホスホニウム塩、およびスルホニウム塩等の市販のイオン液体を適宜使用できる。
【００７６】
界面活性剤は、低分子界面活性剤と高分子界面活性剤とに分類される。いずれのタイプにおいても、非イオン性、アニオン性、カチオン性、および両性のタイプがある。
【００７７】
非イオン性の低分子界面活性剤は、グリセリン脂肪酸エステル、ポリオキシアルキレンアルキルエーテル、ポリオキシエチレンアルキルフェニルエーテル、ポリオキシエチレンアルキルアミン、ポリオキシエチレンアルキルアミン脂肪酸エステル、および脂肪酸ジエタノールアミド等が挙げられる。
アニオン性の低分子界面活性剤は、アルキルスルホン酸塩、アルキルベンゼンスルホン酸塩、およびアルキルホスフェート等が挙げられる。
カチオン性の低分子界面活性剤は、テトラアルキルアンモニウム塩、トリアルキルベンジルアンモニウム塩等が挙げられる。
両性の低分子界面活性剤は、アルキルベタインおよびアルキルイミダゾリウムベタイン等が挙げられる。
【００７８】
非イオン性の高分子界面活性剤は、ポリエーテルエステルアミド型、エチレンオキシド−エピクロルヒドリン型、およびポリエーテルエステル型等が挙げられる。
アニオン性の高分子界面活性剤は、ポリスチレンスルホン酸型等が挙げられる。
カチオン性の高分子界面活性剤は、第４級アンモニウム塩基含有アクリレート重合体型等が挙げられる。
両性の高分子界面活性剤は、高級アルキルアミノプロピオン酸塩等のアミノ酸型両性界面活性剤、高級アルキルジメチルベタイン、および高級アルキルジヒドロキシエチルベタイン等のベタイン型両性界面活性剤等が挙げられる。
【００７９】
帯電防止剤（Ｄ）の添加量は、ウレタンポリオール（Ａ）１００質量部に対して、０．０１質量部以上が好ましく、０．０５質量部以上がより好ましく、０．１質量部以上がさらに好ましい。５質量部以下が好ましく、３質量部以下がより好ましく、２質量部以下がさらに好ましい。
【００８０】
（変質防止剤）
本発明の粘着剤は、必要に応じて、１種以上の変質防止剤を含むことができる。これにより、粘着剤層の長期使用による各種特性の低下を抑制することができる。変質防止剤は、例えば、耐加水分解剤、酸化防止剤、紫外線吸収剤、および光安定剤等が挙げられる。
【００８１】
＜耐加水分解剤＞
高温高湿環境下等において粘着剤層に加水分解反応が生じてカルボキシ基が生成した場合、このカルボキシ基を封鎖するために、耐加水分解剤を用いることができる。
耐加水分解剤、カルボジイミド系、イソシアネート系、オキサゾリン系、およびエポキシ系等が挙げられる。これらの中でも、加水分解抑制効果の観点から、カルボジイミド系が好ましい。
【００８２】
カルボジイミド系加水分解抑制剤は、１分子中に１つ以上のカルボジイミド基を有する化合物である。
モノカルボジイミド化合物は、例えば、ジシクロヘキシルカルボジイミド、ジイソプロピルカルボジイミド、ジメチルカルボジイミド、ジイソブチルカルボジイミド、ジオクチルカルボジイミド、ジフェニルカルボジイミド、およびナフチルカルボジイミド等が挙げられる。
ポリカルボジイミド化合物は、カルボジイミド化触媒の存在下でジイソシアネートを脱炭酸縮合反応させて生成することができる。ジイソシアネートは、例えば、４，４’−ジフェニルメタンジイソシアネート、３，３’−ジメトキシ−４，４’−ジフェニルメタンジイソシアネート、３，３’−ジメチル−４，４’−ジフェニルメタンジイソシアネート、４，４’−ジフェニルエーテルジイソシアネート、３，３’−ジメチル−４，４’−ジフェニルエーテルジイソシアネート、２，４−トリレンジイソシアネート、２，６−トリレンジイソシアネート、１−メトキシフェニル−２，４−ジイソシアネート、イソホロンジイソシアネート、４，４’−ジシクロヘキシルメタンジイソシアネート、およびテトラメチルキシリレンジイソシアネート等が挙げられる。カルボジイミド化触媒は、例えば１−フェニル−２−ホスホレン−１−オキシド、３−メチル−２−ホスホレン−１−オキシド、１−エチル−３−メチル−２−ホスホレン−１−オキシド、１−エチル−２−ホスホレン−１−オキシド、およびこれらの３−ホスホレン異性体等のホスホレンオキシド等が挙げられる。
【００８３】
イソシアネート系加水分解抑制剤は、例えば、２，４−トリレンジイソシアネート、２，６−トリレンジイソシアネート、ｍ−フェニレンジイソシアネート、ｐ−フェニレンジイソシアネート、４，４’−ジフェニルメタンジイソシアネート、２，４’−ジフェニルメタンジイソシアネート、２，２’−ジフェニルメタンジイソシアネート、３，３’−ジメチル−４，４’−ビフェニレンジイソシアネート、３，３’−ジメトキシ−４，４’−ビフェニレンジイソシアネート、３，３’−ジクロロ−４，４’−ビフェニレンジイソシアネート、１，５−ナフタレンジイソシアネート、１，５−テトラヒドロナフタレンジイソシアネート、テトラメチレンジイソシアネート、１，６−ヘキサメチレンジイソシアネート、ドデカメチレンジイソシアネート、トリメチルヘキサメチレンジイソシアネート、１，３−シクロヘキシレンジイソシアネート、１， ４−シクロヘキシレンジイソシアネート、キシリレンジイソシアネート、テトラメチルキシリレンジイソシアネート、水素添加キシリレンジイソシアネート、リジンジイソシアネート、イソホロンジイソシアネート、４，４’−ジシクロヘキシルメタンジイソシアネート、および３，３’−ジメチル−４，４’−ジシクロヘキシルメタンジイソシアネート等が挙げられる。
【００８４】
オキサゾリン系加水分解抑制剤は、例えば、２，２’−ｏ−フェニレンビス（２−オキサゾリン）、２，２’−ｍ−フェニレンビス（２−オキサゾリン）、２，２’−ｐ−フェニレンビス（２−オキサゾリン）、２，２’−ｐ−フェニレンビス（４ −メチル−２−オキサゾリン）、２，２’−ｍ−フェニレンビス（４−メチル−２−オキサゾリン）、２，２’−ｐ−フェニレンビス（４，４’−ジメチル−２−オキサゾリン）、２，２’−ｍ−フェニレンビス（４，４’−ジメチル−２−オキサゾリン）、２，２’ −エチレンビス（２−オキサゾリン）、２，２’−テトラメチレンビス（２−オキサゾリン）、２，２’−ヘキサメチレンビス（２−オキサゾリン）、２，２’−オクタメチレンビス（２−オキサゾリン）、２，２’−エチレンビス（４−メチル−２−オキサゾリン）、および２，２’−ジフェニレンビス（２−オキサゾリン）等が挙げられる。
【００８５】
エポキシ系加水分解剤は、例えば、１，６−ヘキサンジオール、ネオペンチルグリコール、およびポリアルキレングリコール等の脂肪族ジオールのジグリシジルエーテル；ソルビトール、ソルビタン、ポリグリセロール、ペンタエリスリトール、ジグリセロール、グリセロール、およびトリメチロールプロパン等の脂肪族ポリオールのポリグリシジルエーテル；シクロヘキサンジメタノール等の脂環式ポリオールのポリグリシジルエーテル；テレフタル酸、イソフタル酸、ナフタレンジカルボン酸、トリメリット酸、アジピン酸、およびセバシン酸等の脂肪族または芳香族の多価カルボン酸のジグリシジルエステルまたはポリグリシジルエステル；レゾルシノール、ビス−（ｐ−ヒドロキシフェニル）メタン、２，２−ビス−（ｐ−ヒドロキシフェニル）プロパン、トリス−（ｐ−ヒドロキシフェニル）メタン、および１，１，２，２−テトラキス（ｐ−ヒドロキシフェニル）エタン等の多価フェノールのジグリシジルエーテルまたはポリグリシジルエーテル；Ｎ，Ｎ−ジグリシジルアニリン、Ｎ，Ｎ−ジグリシジルトルイジン、およびＮ，Ｎ，Ｎ'，Ｎ'−テトラグリシジル−ビス−（ｐ−アミノフェニル）メタン等のアミンのＮ−グリシジル誘導体；アミノフェールのトリグリシジル誘導体；トリグリシジルトリス（２−ヒドロキシエチル）イソシアヌレート、およびトリグリシジルイソシアヌレート；オルソクレゾール型エポキシ樹脂およびフェノールノボラック型エポキシ樹脂等のエポキシ樹脂等が挙げられる。
【００８６】
耐加水分解剤の添加量は特に制限されず、ウレタンポリオール（Ａ）１００質量部に対して、０．１質量部以上が好ましく、０．２質量部以上がより好ましく、０．５質量部以上がさらに好ましい。５質量部以下が好ましく、４質量部以下がより好ましく、３質量部以下がさらに好ましい。
【００８７】
＜酸化防止剤＞
酸化防止剤は、ラジカル補足剤および過酸化物分解剤等が挙げられる。ラジカル補足剤は、フェノール系化合物およびアミン系化合物等が挙げられる。過酸化物分解剤は、硫黄系化合物およびリン系化合物等が挙げられる。
【００８８】
フェノール系化合物は、例えば、２，６−ジ−ｔ−ブチル−ｐ−クレゾール、ブチル化ヒドロキシアニソール、２，６−ジ−ｔ−ブチル−４−エチルフェノール、ステアリン−β−（３，５−ジ−ｔ−ブチル−４−ヒドロキシフェニル）プロピオネート、２，２’−メチレンビス（４−メチル−６−ｔ−ブチルフェノール）、２，２’−メチレンビス（４−エチル−６−ｔ−ブチルフェノール）、４，４’−チオビス（３−メチル−６−ｔ−ブチルフェノール）、４，４’−ブチリデンビス（３−メチル−６−ｔ−ブチルフェノール）、３，９−ビス［１，１−ジメチル−２−［β−（３−ｔ−ブチル−４−ヒドロキシ−５−メチルフェニル）プロピオニルオキシ］エチル］２，４，８，１０−テトラオキサスピロ［５，５］ウンデカン、ベンゼンプロパン酸，３，５−ビス（１，１−ジメチルエチル）−４−ヒドロキシ−，Ｃ７−Ｃ９側鎖アルキルエステル、１，１，３−トリス（２−メチル−４−ヒドロキシ−５−ｔ−ブチルフェニル）ブタン、１，３，５−トリメチル−２，４，６−トリス（３，５−ジ−ｔ−ブチル−４−ヒドロキシベンジル）ベンゼン、テトラキス−［メチレン−３−（３’，５’−ジ−ｔ−ブチル−４’−ヒドロキシフェニル）プロピオネート］メタン、ビス［３，３’−ビス−（４’−ヒドロキシ−３’−ｔ−ブチルフェニル）ブチリックアシッド］グリコールエステル、１，３，５−トリス（３’，５’−ジ−ｔ−ブチル−４’−ヒドロキシベンジル）−Ｓ−トリアジン−２，４，６−（１Ｈ、３Ｈ、５Ｈ）トリオン、およびトコフェノール等が挙げられる。
【００８９】
リン系化合物は、例えば、トリフェニルホスファイト、ジフェニルイソデシルホスファイト、４，４’−ブチリデン−ビス（３−メチル−６−ｔｅｒｔ−ブチルフェニルジトリデシル）ホスファイト、サイクリックネオペンタンテトライルビス（オクタデシルホスファイト）、トリス（ノニルフェニル）ホスファイト、トリス（モノノニルフェニル）ホスファイト、トリス（ジノニルフェニル）ホスファイト、ジイソデシルペンタエリスリトールジフォスファイト、９，１０−ジヒドロ−９−オキサ−１０−ホスファフェナントレン−１０−オキサイド、１０−（３，５−ジ−ｔｅｒｔ−ブチル−４−ヒドロキシベンジル）−９，１０−ジヒドロ−９−オキサ−１０−ホスファフェナントレン−１０−オキサイド、１０−デシロキシ−９，１０−ジヒドロ−９−オキサ−１０−ホスファフェナントレン、トリス（２，４−ジ−ｔｅｒｔ−ブチルフェニル）ホスファイト、サイクリックネオペンタンテトライルビス（２，４−ジ−ｔｅｒｔ−ブチルフェニル）ホスファイト、サイクリックネオペンタンテトライルビス（２，６−ジ−ｔｅｒｔ−ブチル−４−メチルフェニル）ホスファイト、および２，２−メチレンビス（４，６−ジ−ｔｅｒｔ−ブチルフェニル）オクチルホスファイト等が挙げられる。
【００９０】
酸化防止剤を用いることで、ウレタンポリオール（Ａ）の熱劣化を防ぎ、粘着剤層からのエーテル系化合物（Ｃ）のブリードアウトをより効果的に抑制することができる。
酸化防止剤の添加量は特に制限されず、ウレタンポリオール（Ａ）１００質量部に対して、０．０１質量部以上が好ましく、０．１質量部以上がより好ましく、０．３質量部以上がさらに好ましい。５質量部以下が好ましく、３質量部以下がより好ましく、２質量部以下がさらに好ましい。
【００９１】
酸化防止剤は、安定性と酸化防止効果の観点から、ラジカル補足剤であるフェノール系化合物を１種以上用いることが好ましく、ラジカル補足剤である１種以上フェノール系化合物と過酸化物分解剤である１種以上リン系化合物とを併用することがより好ましい。また、酸化防止剤として、ラジカル補足剤であるフェノール系化合物と過酸化物分解剤であるリン系化合物とを併用し、これら酸化防止剤と前述の耐加水分解剤とを併用することが特に好ましい。
【００９２】
＜紫外線吸収剤＞
紫外線吸収剤は、例えば、ベンゾフェノン系化合物、ベンゾトリアゾール系化合物、サリチル酸系化合物、シュウ酸アニリド系化合物、シアノアクリレート系化合物、およびトリアジン系化合物等が挙げられる。
紫外線吸収剤の添加量は特に制限されず、ウレタンポリオール（Ａ）１００質量部に対して、０．０１質量部以上が好ましく、０．１質量部以上がより好ましく、０．３質量部以上がさらに好ましい。５質量部以下が好ましく、３質量部以下がより好ましく、２質量部以下がさらに好ましい。
【００９３】
＜光安定剤＞
光安定剤は、ヒンダードアミン系化合物およびヒンダードピペリジン系化合物等が挙げられる。光安定剤の添加量は特に制限されず、ウレタンポリオール（Ａ）１００質量部に対して、０．０１質量部以上が好ましく、０．１質量部以上がより好ましく、０．３質量部以上がさらに好ましい。５質量部以下が好ましく、３質量部以下がより好ましく、２質量部以下がさらに好ましい。
【００９４】
（レベリング剤）
本発明の粘着剤は必要に応じて、レベリング剤を含むことができる。レベリング剤を添加することで、粘着剤を塗工する際、塗膜の表面張力が下がり、表面が平滑な粘着剤層が得易くなる。レベリング剤は、アクリル系レベリング剤、フッ素系レベリング剤、およびシリコーン系レベリング剤等が挙げられる、粘着シート再剥離後の被着体汚染抑制の観点から、アクリル系レベリング剤等が好ましい。
【００９５】
レベリング剤の重量平均分子量（Ｍｗ）は特に制限されず、好ましくは５００〜２０，０００、より好ましくは１，０００〜１５，０００、特に好ましくは２，０００〜１０，０００である。Ｍｗが５００以上であれば、塗工層の加熱乾燥時において塗工層からの気化量が充分に少なく周囲の汚染が抑制される。Ｍｗが２０，０００以下であれば、粘着剤層のレベリング性の向上効果が効果的に発現する。
【００９６】
レベリング剤の添加量は特に制限されず、粘着シート再剥離後の被着体汚染抑制と粘着剤層のレベリング性向上の観点から、ウレタンポリオール（Ａ）１００質量部に対して、好ましくは０．００１〜２質量部、より好ましくは０．０１〜１．５質量部、特に好ましくは０．１〜１質量部である。
【００９７】
（他の任意成分）
本発明の粘着剤は、本発明の課題を解決できる範囲であれば、他の任意成分を含むことができる。他の任意成分は、触媒、ウレタン系樹脂以外の他の樹脂、充填剤（タルク、炭酸カルシウム、および酸化チタン等）、金属粉、着色剤（顔料等）、箔状物、シランカップリング剤、潤滑剤、腐食防止剤、耐熱安定剤、耐候安定剤、重合禁止剤、および消泡剤等が挙げられる。
【００９８】
「粘着シート」
本発明の粘着シートは、基材と、上記の本発明の粘着剤の硬化物からなる粘着剤層とを含む。典型例を図１に示す。粘着剤層は、基材の片面または両面に形成することができる。必要に応じて、粘着剤層の露出面は、剥離シートで被覆することができる。なお、剥離シートは、粘着シートを被着体に貼着する際に剥離される。なお、基材はシート状が好ましい。
【００９９】
基材は特に制限されず、樹脂シート、紙、および金属箔等が挙げられる。基材は、これら基材の少なくとも一方の面に任意の１つ以上の層が積層された積層シートであってもよい。基材の粘着剤層を形成する側の面には、必要に応じて、コロナ放電処理およびアンカーコート剤塗布等の易接着処理が施されていてもよい。
【０１００】
樹脂シートの構成樹脂は特に制限されず、例えば、ポリエチレンテレフタレート（ＰＥＴ）等エステル系樹脂；ポリエチレン（ＰＥ）およびポリプロピレン（ＰＰ）等のオレフィン系樹脂；ポリ塩化ビニル等のビニル系樹脂；ナイロン６６等のアミド系樹脂；ウレタン系樹脂（発泡体を含む）；これらの組合せ等が挙げられる。
ポリウレタンシートを除く樹脂シートの厚みは特に制限されず、好ましくは１５〜３００μｍである。ポリウレタンシート（発泡体を含む）の厚みは特に制限されず、好ましくは２０〜５０，０００μｍである。
紙は特に制限されず、普通紙、コート紙、およびアート紙等が挙げられる。
金属箔の構成金属は特に制限されず、例えば、アルミニウム、銅、およびこれらの組合せ等が挙げられる。
【０１０１】
剥離シートは特に制限されず、樹脂シートまたは紙等の表面に剥離剤塗布等の公知の剥離処理が施された公知の剥離シートを用いることができる。
【０１０２】
粘着シートは、公知方法にて製造することができる。
はじめに、基材の表面に本発明の粘着剤を塗工して、本発明の粘着剤からなる塗工層を形成する。塗布方法は公知方法を適用でき、ロールコーター法、コンマコーター法、ダイコーター法、リバースコーター法、シルクスクリーン法、およびグラビアコーター法等が挙げられる。
次に、塗工層を乾燥および硬化して、本発明の粘着剤の硬化物からなる粘着剤層を形成する。加熱乾燥温度は特に制限されず、６０〜１３０℃程度が好ましい。
粘着剤層の厚みは粘着シートの用途によって適宜設計でき、例えば５〜３００μｍ程度である。なお、本明細書において、「粘着剤層の厚み」は特に明記しない限り、乾燥後の厚みである。
次に必要に応じて、公知方法により粘着剤層の露出面に剥離シートを貼着する。
以上のようにして、片面粘着シートを製造することができる。
上記操作を両面に行うことで、両面粘着シートを製造することができる。
【０１０３】
上記方法とは逆に、剥離シートの表面に本発明の粘着剤を塗工して本発明の粘着剤からなる塗工層を形成し、次いで塗工層を乾燥および硬化して本発明の粘着剤の硬化物からなる粘着剤層を形成し、最後に粘着剤層の露出面に基材を積層してもよい。
【０１０４】
本発明の粘着シートは、表示装置の表面に貼付して使用することが好ましい。
前記表示装置は、例えばテレビ（ＴＶ）、パーソナルコンピュータ（ＰＣ）、携帯電話、および携帯情報端末、車両に搭載されるディスプレイ、つまりはＣＩＤ （Ｃｅｎｔｅｒ Ｉｎｆｏｒｍａｔｉｏｎ Ｄｉｓｐｌａｙ）、カーナビが挙げられる。なお、ＣＩＤは、自動車の運転席前面に配置される情報ディスプレイのことをいう。従来はカーナビの地図表示を主な用途として搭載されてきたが、近年では車載カメラの搭載によるパーキングアシスト機能や空調操作・燃費情報を表示するマルチファンクションディスプレイとして高機能化しつつあるため、あらゆる環境への適性が求められる。
表示装置の粘着シートが貼付される面（被着体）の素材は、例えば、ガラス、アクリル板、ポリカーボネート、ポリオレフィンが挙げられる。
被着体の厚みは、１０μｍ〜５ｍｍ程度である。
【実施例】
【０１０５】
以下、合成例、本発明に係る実施例、および比較例について説明する。以下の記載において、特に明記しない限り、「部」は「質量部」を意味し、「％」は「質量％」を意味するものとする。表中の配合量は質量部である。尚、本発明はこれらに制限されるものではない。また、溶剤以外は、不揮発分換算値である。
【０１０６】
［分子量の測定］
重量平均分子量（Ｍｗ）および数平均分子量（Ｍｎ）は、ゲルパーミエーションクロマトグラフィ（ＧＰＣ）法により測定した。測定条件は以下の通りである。なお、ＭｗおよびＭｎはいずれも、ポリスチレン換算値である。
装置：ＳＨＩＭＡＤＺＵ  Ｐｒｏｍｉｎｅｎｃｅ（株式会社島津製作所製）、
カラム：ＳＨＯＤＥＸ  ＬＦ−８０４（昭和電工株式会社製）を３本直列に接続、
検出器：示差屈折率検出器、
溶媒：テトラヒドロフラン（ＴＨＦ）、
流速：０．５ｍＬ／分、
溶媒温度：４０℃、
試料濃度：０．１％、
試料注入量：２００μＬ。
【０１０７】
［材料］
使用した材料は、以下の通りである。
＜ポリオール（ｘ）＞
（ｘ２−１）：サンニックス  ＧＬ−３０００（ポリエーテルポリオール、数平均分子量Ｍｎ３０００、水酸基数３、三洋化成工業社製）、
（ｘ２−２）：エクセノール５０３０  （ポリエーテルポリオール、数平均分子量Ｍｎ５１００、水酸基数３、旭硝子社製）、
（ｘ１−１）：クラレポリオール  Ｐ−１０１０（ポリエステルポリオール、数平均分子量Ｍｎ１０００、水酸基数２、クラレ社製）、
【０１０８】
＜ポリイソシアネート（ｙ）＞
（ｙ１−１）：デスモジュールＨ（ヘキサメチレンジイソシアネート、住化コベストロウレタン社製）、
【０１０９】
＜イソシアネート硬化剤（Ｂ）＞
（Ｂ１）：スミジュール  ＨＴ（ヘキサメチレンジイソシアネートのトリメチロールプロパンアダクト体、不揮発分７５％、住化コベストロウレタン社製）、
（Ｂ２）：デスモジュール  Ｎ３２００（ヘキサメチレンジイソシアネートのビュレット体、不揮発分１００％、住化コベストロウレタン社製）、
（Ｂ３）：デスモジュール  Ｎ３３００（ヘキサメチレンジイソシアネートのヌレート体、不揮発分１００％、住化コベストロウレタン社製）。
【０１１０】
＜エーテル系化合物（Ｃ）＞
下記の反応例で得られたものを使用した。
（Ｃ１）：R1；２−エチルヘキシル基、R2；２−エチルヘキシル基、AO；エチレンオキシ基、ｎ；３、分子量；３７４、
（Ｃ２）：R1；２−エチルヘキシル基、R2；２−エチルヘキシル基、AO；エチレンオキシ基、ｎ；６、分子量；５０６、
（Ｃ３）：R1；２−エチルヘキシル基、R2；２−エチルヘキシル基、AO；エチレンオキシ基、ｎ；９、分子量；６３８、
（Ｃ４）：R1；２−エチルヘキシル基、R2；２−エチルヘキシル基、AO；エチレンオキシ基、ｎ；１２、分子量；７７０、
（Ｃ５）：R1；ｎ−ブチル基、R2；ｎ−ブチル基、AO；エチレンオキシ基、ｎ；６、分子量；４５０、
（Ｃ６）：R1；２−エチルヘキシル基、R2；ｎ−ブチル基、AO；エチレンオキシ基、ｎ；６、分子量；４５０、
（Ｃ７）：R1；ｎ−ラウリル基、R2；ｉ−プロピル基、AO；エチレンオキシ基、ｎ；６、分子量；４９２、
（Ｃ８）：R1；ｎ−ステアリル基、R2；メチル基、AO；エチレンオキシ基、ｎ；６、分子量；５４８、
（Ｃ９）：R1；２−エチルヘキシル基、R2；２−エチルヘキシル基、AO；エチレンオキシ−プロピレンオキシ−エチレンオキシ基、ｎ；５−２−５、分子量；７９８、
（Ｃ１０）：R1；ｎ−ラウリル基、R2；ｉ−プロピル基、AO；エチレンオキシ−プロピレンオキシ−エチレンオキシ基、ｎ；５−２−５、分子量；７８４、
（Ｃ１１）：R1；ｎ−ステアリル基、R2；メチル基、AO；エチレンオキシ−プロピレンオキシ−エチレンオキシ基、ｎ；５−２−５、分子量；８４０、
（Ｃ１２）：R1；ｎ−ステアリル基、R2；メチル基、AO；エチレンオキシ−プロピレンオキシ−エチレンオキシ基、ｎ；８−２−８、分子量；１０６２。
【０１１１】
＜エーテル系化合物（Ｃ）の合成＞
（反応例１）
攪拌及び温度計を備えたステンレス製オートクレーブに２−エチルヘキサノール２６０．４ｇ（２モル）、触媒として水酸化カリウム１ｇを加え、窒素で反応系内を置換した後、１００℃で１時間脱水を行った。次いで、エチレンオキシド１３３．２ｇ（３モル）を１２０℃で１時間かけて導入した。オートクレーブを室温に戻し、反応液中のアルカリ触媒を酢酸１ｇで中和して（Ｃ１）を得た。これは理論分子量３７４、ＡＯ繰り返し数３であった。
【０１１２】
（Ｃ２）〜（Ｃ９）および（Ｃ’３）も同様の方法で合成した。プロピレンオキシドを用いる場合は、エチレンオキシドと同時に系内に導入した。
【０１１３】
（反応例１０）
攪拌及び温度計を備えたステンレス製オートクレーブに１−ラウリルアルコール１８６．３ｇ（１モル）、触媒として水酸化カリウム１ｇを加え、窒素で反応系内を置換した後、１００℃で１時間脱水を行った。次いで、エチレンオキシド２２０．３ｇ（５モル）、プロピレンオキシド１１６．２ｇ（２モル）、エチレンオキシド２２０．３ｇ（５モル）を１２０℃でそれぞれ１時間ずつかけて導入した。その後、２−ブロモプロパン１２３．０ｇ（１モル）を加えて４時間反応させ、オードクレーブを室温に冷却し、アルカリ触媒を酢酸１ｇで中和して（Ｃ１０）を得た。これは理論分子量７８４、ＡＯ繰り返し数１２（５−２−５）であった。（Ｃ１１）、（Ｃ１２）も同様の方法で合成した。
【０１１４】
＜（Ｃ）以外の可塑剤（Ｃ’）＞
（Ｃ’１）：アデカサイザーＲＳ７００（エーテルエステル可塑剤、ＡＤＥＫＡ社製）
（Ｃ’２）：エマルゲン１０６（オキシエチレンモノラウリルエーテル、花王社製）
（Ｃ’３）：R1；ｉ−プロピル基、R2；ｉ−プロピル基、AO；エチレンオキシ基、ｎ；４、分子量；２７８。
【０１１５】
＜帯電防止剤（Ｄ）＞
（Ｄ１）：イオン性液体、トリ−ｎ−ブチルメチルアンモニウム・ビストリフルオロメタンスルホンイミド、
（Ｄ２）：イオン性固体、リチウム・ビストリフルオロメタンスルホンイミド。
【０１１６】
（合成例１）
撹拌機、還流冷却管、窒素導入管、温度計、および滴下漏斗を備えた４口フラスコに、ポリオール（ｘ２−１）１００部、およびポリイソシアネート（ｙ１−１）６．０部を仕込んだ。これに、トルエン７０部、触媒としてジブチル錫ジラウレート０．００５部を加えて、９０℃まで徐々に昇温し、９０℃で３時間反応を行った。随時サンプリングを行い、赤外吸収（ＩＲ）スペクトルで残存イソシアネート基の消滅を確認した上で、反応溶液を冷却し反応を終了した。以上のようにして、ウレタンポリオール（Ａ１）の溶液（不揮発分：６０％）を得た。得られたウレタンポリオール（Ａ１）の重量平均分子量Ｍｗは、２３６，０００であった。
【０１１７】
（合成例２）
撹拌機、還流冷却管、窒素導入管、温度計、および滴下漏斗を備えた４口フラスコに、ポリオール（ｘ２−２）８０部、ポリオール（ｘ１−１）２０部、およびポリイソシアネート（ｙ１−１）４．０部を仕込んだ。これに、トルエン７１部、触媒としてジブチル錫ジラウレート０．００５部を加えて、９０℃まで徐々に昇温し、９０℃で３時間反応を行った。随時サンプリングを行い、赤外吸収（ＩＲ）スペクトルで残存イソシアネート基の消滅を確認した上で、反応溶液を冷却し反応を終了した。以上のようにして、ウレタンポリオール（Ａ２）の溶液（不揮発分：６０％）を得た。得られたウレタンポリオール（Ａ２）の重量平均分子量Ｍｗは、１８５，０００であった。
【０１１８】
（実施例１）
合成例１で得られた樹脂溶液中のウレタンポリオール（Ａ１）１００部に対して、それぞれ不揮発分比でイソシアネート化合物（Ｂ１）を１０部、エーテル系化合物（Ｃ１）を３０部配合し、さらに溶剤として酢酸エチルを５０部配合し、ディスパーで攪拌することで、粘着剤を得た。
基材して、５０μｍ厚のポリエチレンテレフタレートフィルム（ＰＥＴフィルム、ルミラーＴ−６０：東レ社製）を用意した。この基材の片面に、得られた粘着剤を乾燥後の粘着剤層の厚みが１２μｍになるように塗工し、１００℃で２分間乾燥して、粘着剤層を形成した。この粘着剤層上に、厚さ３８μｍの剥離シート（スーパーステックＳＰ−ＰＥＴ３８：リンテック社製）を貼着して、粘着シートを得た。２３℃−５０％ＲＨで１週間養生した後、各種評価に供した。
【０１１９】
（実施例２〜２６、比較例１〜３）
実施例２〜２６、比較例１〜３の各例においては、配合組成を表１〜表３に示すように変更した以外は実施例１と同様の方法にて、粘着剤および粘着シートを得た。
【０１２０】
［評価項目および評価方法］
評価項目および評価方法は、以下の通りである。
（被着体汚染性）
得られた粘着シートを幅５０ｍｍ・長さ１００ｍｍの大きさに準備し、測定試料とした。次いで、２３℃−５０％ＲＨの雰囲気下で、測定試料から剥離シートを剥離し、露出した粘着剤層をラミネーターにて苛性ソーダガラス板に貼着した。その後、７５℃−７５％ＲＨ条件下で２４０時間放置した。２３℃−５０％ＲＨの雰囲気にて３０分空冷した後、暗室にてＬＥＤライトをガラス面に当てながら剥離し、粘着シートが貼ってあった箇所を目視し、その後エタノールを浸み込ませたさらし布で拭いて評価した。評価基準は以下の通りである。
◎：汚染が全く見られない、優良。
○：若干の汚染が見られるが、目立たない、良好。
△：部分的に汚染が見られるが、一度で拭き取れる、実用可。
×：部分的又は全体に汚染が見られ、一度では拭き取りきれない、実用不可。
（耐熱粘着力）
得られた粘着シートを幅２５ｍｍ・長さ１００ｍｍの大きさに準備し、測定試料とした。次いで、２３℃−５０％ＲＨの雰囲気下で、測定試料から剥離シートを剥離し、露出した粘着剤層を苛性ソーダガラス板に貼着し、２ｋｇロールを用いて圧着した。その後、７５℃−７５％ＲＨ条件下で２４０時間放置した。２３℃−５０％ＲＨの雰囲気にて３０分空冷した後、ＪＩＳＺ０２３７に準拠し、引張試験機（テンシロン：オリエンテック社製）を用いて、剥離速度３００ｍｍ／分、剥離角度１８０°の条件で粘着力を測定した。なお、粘着力が低い方が再剥離しやすい。評価基準は以下の通りである。
◎：５０ｍＮ／２５ｍｍ未満、優良。
○：５０ｍＮ／２５ｍｍ以上１００ｍＮ／２５ｍｍ、良好。
△：１００ｍＮ／２５ｍｍ以上２００ｍＮ／２５ｍｍ、実用可。
×：２００ｍＮ／２５ｍｍ超、実用不可。
【０１２１】
（濡れ性）
得られた粘着シートを幅５０ｍｍ・長さ２００ｍｍの大きさに準備し、測定試料とした。次いで、２３℃−５０％ＲＨ雰囲気下で３０分間放置した後、測定試料から剥離シートを剥離した。粘着テープの両端を両手で持ちながら露出した粘着剤層の中心部をガラス板に接触させた後、両手を離した。測定試料の自重で粘着剤層全体がガラス板に密着するまでの時間を測定することで、粘着剤の濡れ性を評価した。ガラス板と密着するまでの時間が短いほどガラスに対する濡れ性（親和性）が良好であるため、ガラスを使用した製造工程でガラスを良好に保護することができる。評価基準は以下の通りである。
◎：密着まで３秒未満、優良。
○：密着まで３秒以上４秒未満、良好。
△：密着まで４秒以上５秒未満、実用可。
×：密着まで５秒以上、実用不可。
【０１２２】
（乾燥機汚染性）
試料（エーテル系化合物（Ｃ）又は（Ｃ‘））を直径約４ｃｍのメンタム缶に約１ｇ入れ、それを１５０℃のオーブン中に２０分放置した。次いで、２３℃−５０％ＲＨ雰囲気下で３０分間放置した後、オーブン投入前後の重量変化を測定し、試料の不揮発性を評価した。
不揮発性（％）＝[１−｛（加熱前の総重量−加熱後の総重量）／試料の重量｝]×１００
評価基準は以下の通りである。
◎：９５％以上、良好。
○：９０％以上９５％未満、良好。
△：８０％以上９０％未満、実用可。
×：８０％未満、実用不可。
【０１２３】
［評価結果］
評価結果を表１〜表３に示す。
【０１２４】
【表１】
2019172813.tif 000003
【０１２５】
【表２】
2019172813.tif 000004
【０１２６】
【表３】
2019172813.tif 000005
【０１２７】
表１〜表３の結果から実施例１〜２６では、ウレタンポリオール（Ａ）、イソシアネート硬化剤（Ｂ）、およびエーテル系化合物（Ｃ）を含み、前記エーテル系化合物（Ｃ）は、式（Ｉ）の構造であり、かつ分子量が３００以上の化合物である粘着剤を製造した。
【０１２８】
実施例１〜２６で得られた粘着シートはいずれも、７５℃−７５％ＲＨ条件下で保存した後の被着体汚染性、耐熱粘着力、ガラスに対する濡れ性、塗工工程で使用する乾燥機に対する汚染性の評価結果が良好であった。
【０１２９】
粘着シートを例えば光学部材の表面保護用途で使用する場合、濡れ剤がエステル構造を有すると、耐久試験後に被着体汚染する場合がある。そこで結合基にエステルを含まないエーテル系化合物（Ｃ）を使用することで、耐久試験時の加水分解を抑制し、光学部材の透明性を維持することができた。
【０１３０】
比較例１では、結合基にエステルを有する化合物（Ｃ’１）の濡れ剤を用いて粘着剤を製造した。比較例１で得られた粘着シートは、７５℃−７５％ＲＨ条件下で保存した後の被着体汚染性、および耐熱粘着力の評価結果が不良であった。
【０１３１】
比較例２では、末端水酸基化合物（Ｃ’２）を用いて粘着剤を製造した。比較例２で得られた粘着シートは、７５℃−７５％ＲＨ条件下で保存した後の耐熱粘着力、および濡れ性の評価結果が不良であった。
【０１３２】
比較例３では、分子量が３００未満のエーテル系化合物（Ｃ’３）を用いて粘着剤を製造した。比較例３で得られた粘着シートは、７５℃−７５％ＲＨ条件下で保存した後の被着体汚染性、および乾燥機汚染性の評価結果が不良であった。
【符号の説明】
【０１３３】
１０：粘着シート
１１：基材
１２：粘着剤層
１３：剥離シート
【図１】
2019172813.tif 000006